L'invention concerne l'imprimerie, et plus particuliè rement, l'obtention de reproductions par procédé photomécanique. Notamment, l'invention concerne les procédés d'obtention d'une image tramée à structure irrégulière. Il existe un procédé d'obtention d'une image tramée à structure irrégulière qui consiste à-effectuer successivement les opérations suivantes : exposition d'un matériau sensible négatif ou d'un matériau phototechnique à base dthalogénure d'argent dont le microcristal d'halogénure d'argent a une dimension linéaire moyenne inférieure à 1 r , développement dans un révélateur ordinaire noir et blanc, ramollissement à l'eau chaude ou autre liquide jusqu'à l'état proche de fusion de la couche dtémulsion, lavage -à l'eau froide (8 à 10 C), affaiblissement dans une solution contenant un agent oxydant, par exemple, le ferricyanure de potassium, renfor -cement dans une solution contenant des sels d'uranium (voir le brevet des Etats-Unis d'bmérique n0 2 130 735). L'inconvénient de ce procédé tient à une réticulation de la couche d'émulsion gélatineuse à halogénure d'argent, ce qui rend le processus instable et tributaire du degré de tannage, de la durée de 9stockage, de l'épaisseur de la couche d'émulsion et de la différence de températures. Il existe également un procédé d'obtention d'une image tramée à structure irrégulière qui consiste en exposition d'un matériau à base d'halogénure d'argent dont le microcristal d'halogénure d'argent a une dimension linéaire moyenne d'environ 0,5 Y, développement du matériau sensible impressionné dans un révélateur ordinaire noir etblanc, fabrication d'un masque en transférant,par impression, l'image obtenue sur le matériau à base d'halogénure d'argent, développement de ce matériau dans un rêvé- lateur ordinaire, mise en cotncidence du masque et de l'image obtenue, copie du masque et de l'image miseen cotncidence sur un matériau sensible extracontraste et développement du matériau sensible extra-contraste impressionné dans un révélateur extra-contraste (voir le brevet des Etats-Unis d'Amérique n0 3 413 119). L'inconvénient de ce procédé réside dans l'accroissement sensible du contraste de l'image tramée obtenue, une commande difficile et la complexité du procédé. Il existe aussi un procédé d'obtention d'une image tramée à structure irrégulière qui consiste en : exposition d'un matériau sensible à base dthalogenure d'argent, par exemple d'un film à rayons X, dont le microcristal d'halogénure d'argent a une dimension linéaire moyenne de 0fui9 à 1,0 r > développement du matériau sensible impressionné dans un révélateur de métol-hydroquinone > copie de l'image obtenue sur un matériau sensible extra-contraste et développement du matériau sensible extracontraste impressionné (voir le brevet des Etats-Unis d'Amérique na 3 655 381). L'inconvénient de ce procédé tient à ce qu'il est impossible d'obtenir une image à intervalle suffisant des densités optiques rendues de l'original (L supérieur à 1 > 0) lorsqu'on utilise le matériau sensible indiqué dont le microcristal a une dimension linéaire moyenne de 0,9 à 110 lu avec le développement subséquent du matériau sensible impressionné dans le révélateur de métol-hydroquinone. Le but de l'invention est de supprimer les inconvénients susindiqués. L'invention a pour objet dans le procédé d'obtention d'une image tramée à structure irrégulière de sélectionner un tel matériau sensible à base d'halogénure d'argent et un tel révélateur pour développer le matériel sensible impressionné qui permettraient de réduire le contraste de l'image obtenue et d'obtenir le rendu des densités optiques de l'original dans un intervalle supérieur à 1,0, d'améliorer la commande et de simplifier la mise en oeuvre du procédé. La solution consiste en ce qu'on propose un procédé d'obtention d'une image tramée à structure irrégulière consistant en exposition d'un matériau sensible à base dthalogénure d'argent, développement du matériau sensible impressionné, copie de l'image obtenue sur un matériau sensible extra-contraste et développement du matériau sensible extra-contraste impressionné dans lequel, conformément à l'invention, on expose un matériau à gros grains sensible à base d'halogénure d'argent dont le microcristal a une dimension linéaire moyenne de 4 à 6 X et on développe le matériau sensible impressionné dans un révélateur par contagion. L'image obtenue par ce procédé possède plusieurs avantages des images à structure irrégulière de haute fréquence, c'est-à-dire, elle possède un haut pouvoir de résolution, et elle est caractérisée par l'absence de la moire lors de la superposition de deux structures et davantage (reproduction en couleur). Le procédé garantit l'obtention des éléments tramés nets et denses et la répartition de ces éléments suivant leurs dimensions est constante. Le procédé d'obtention d'une image tramée est simple, écolo mique, stable. Il permet de réduire les frais d'exploitation de l'équipement par suppression des trames et des dispositifs pour leur utilisation tandis que limage tramée obtenue a une haute qualité. Le procédé proposé d'obtention d'une image tramée à structure irrégulière est réalisé de la façon suivante. On utilise un matériau à gros grains sensible à base d'halogénure d'argent dont le microcristal a une dimension linéaire moyenne de 4 & à 6 qui est développé après l'expo- sition dans un révélateur par contagion. L'image obtenue est copiée sur un matériau sensible extra-contraste, par exemple, un matériau sensible à base d'halogénure d'argent du type "litho"ou sur un matériau pour diazotypie. Le matériau sensible extra-contraste impressionné est développé en utilisant, par exemple, pour le matériau sensible à base d'halogénure d'argent du type "litho" un révélateur par contagion ou tout autre révélateur extra-contraste. La combinaison d'un matériau sensible à grains super-gros à base d'halogénure d'argent avec un révélateur par contagion provoque un effet superadditif de la trame typographique ("trame de trame") l'augmentation du contraste de certains grains et de leurs groupes sans augmentation du contraste de l'image. Lorsqu'on copie cette image sur un matériau sensible extra-contraste à haut pouvoir de résolution, par exemple, un matériel sensible à base d'halogénure d'argent du type "litho" et qu'on développe ultérieurement le matériau sensible impressionnd jusqu'à obtenir un haut contraste, on obtient une image tramée à grand intervalle des densités optiques rendues de l'original ayant les éléments tramés nets à haute densité optique. D'autres caractéristiques et avantages de l'invention seront mieux compris à la lecture de la description qui va suivre d'exemples de réalisation. EXEMPLE 1 On prépare une émulsion à base de bromure d'argent par la méthode à double jet avec l'excès d'ammoniac et d'ions bromure. L'émulsion est composée de 10 % de sel sodique de l'ester bis-2-éthylhexylique de l'acide sulfosuccinique (masse moléculaire 444) et de 2 à 4 % de polyglycéride de l'acide alcénylsuccinique (masse moléculaire 908). La quantité d'argent dans l'émulsion est de 63 g/l. La dimension linéaire moyenne des microcristaux de bromure d'argent dans l'émulsion est de 5 r . On ne procède pas à la sensibilisation chimique et spectrale. On coule l'émulsion sur un support de triacétate transparent. On peut utiliser d'autres types de supports transparents. L'épaisseur de la couche d'émulsion est de 25 Z On impressionne l'image sur le film obtenu à l'aide, par exemple, d'une diapositive a demi-teintes dans un dispositif à copier par contact. Le film impressionné est développé dans un révélateur par contagion. Ce révélateur est préparé en mélangeant les solutions suivantes Solution I Sulfite de sodium anhydre : 0,5 g Paraforialdéhyde : 7,5 g Métabisulfite de potassium: 2,6 g Carbonate de sodium anhydre: 40 g Eau : jusqu'à : 0,5 litre Solution Il Sulfite de sodium anhydre : 30 g Acide borique : 7,5 g Bromure de potassium : 2,5 g Hydroquinone :22,5 g Eau : jusqu'S : 0,5 litre Solution III Polyéthylèneglycol : 2 g Eau : 50 51 On mélange d'abord les solutions I et Il en rapport de 1/1, ensuite, on ajoute à la solution obtenue la solution III (20 ml de la solution III par litre de la solution obtenue). La durée du développement du film impressionné est de 4 mn, la température du révélateur est de 24 C. Caractéristiques de l'image obtenue - densité du voile, Do : 0,06 - étendue du secteur à effet de trame, L : 1,4 - coefficient de contraste du secteur à effet de trame, # : 0,5 -l - pouvoir de résolution, R, arn : 25. L'image obtenue est copiée sur un film phototechnique extra- contraste ( # = 10, R = 230 mm-1) dans un dispositif à copier par contact et on le développe dans le révélateur à composition indiquée. Durée du développement : 1,5 mn, température du révélateur : 240C. Caractéristique de l'image tramée à structure irréguli & e obtenue - densité du voile, Do ; 0,04 - étendue, c'est-à-dire l'intervalle des densités optiques rendues de l'original, L : 1,2 -l - pouvoir de résolution, R, m : 20. EXEMPLE 2 L'émulsion à gros grains à base de bromure d'argent est préparée comme dans l'exemple 1 La dimension linéaire moyenne des microcristaux du bromure d'argent est de 4 . D'autres opérations d'obtention de l'image tramée à structure irrégulière sont les mêmes que dans exemple 1, Caractéristiques de L'image tramée ff structure irrégulière obtenue - étendue, c'est-à-dire l'intervalle des densités optiques rendues de l'original, L: 1,0 -l - pouvoir de résolution, R, mm : 25. EXEMPLE 3 L'émulsion à gros grains à base de bromure d'argent est préparée comme dans L'exemple 1, ensuite on réalise une sensibilisation chimique. A cet effet, on ajoute dans l'émulsion 0,042g de Na2S203.5#20 par 1 kg de gélatine et on la fait maris sous 500C jusqu'à obtenir la photosensibilité optimale. Cette dernière est 10 fois plus grande que la photosensibilité du film dans l'exemple 1 et égale à environ 1 DIN. L'exposition de ce film et le développement sont effectués comme dans 1'exemple 1. Caractéristiques de l'image obtenue - densité du voile, Do : 0 > 11 - étendue du secteur à effet-de trame, L : 2,2 - coefficient du contraste du secteur à effet de trame,# : 0,5 -1 - pouvoir de résolution, R, mm -1 : 30 La copie de l'image obtenue sur un film phototechnique extracontraste et le développement du film phototechnique impressionné se font comme dans l'exemple 1. Caractéristique de l'image tramée à structure irrégulière obtenue - densité du voile, Do : 0 > 04 - étendue, c'est-à-dire l'intervalle des densités optiques rendues de l'original, L : 1 > 7 -1 - pouvoir de resolution, R > mm : 30 EXEMPLE 4 L'obtention de l'image tramée à structure irrégulière est identique à celle de 11 exemple 3.La différence réside dans le fait que la copie de l'image sur le film phototechnique extra-contraste est développée dans un révélateur extra-contraste de composition suivante Métol : 2,2 g Sulfite de sodium anhydre : 96 g Hydroquinone : 8,8 g Carbonate de sodium anhydre : 48 g Bromure de potassium : 5 g Eau : jusqu'à : 1 litre Durée du développepent : 5 mn, Température du révélateur : 20 C, Caractéristiques de l'image tramée à structure irrégulière obtenue - étendue, ctest-à-dire, l'intervalle des densités optiques rendues de l'original, L : 1,5 -l - pouvoir de résolution, R, mn : 20 EXEMPLE ~ L'obtention de 11 image tramée à structure irréguîière se fait de la même façon que dans l'exemple 3. La différence réside dans le fait qu'au lieu d'un film phototechnique extra-contraste on utilise pour la copie un film à diazotypie. Le film pour diazotypie impressionné est développé dans les vapeurs d'ammoniac. Durée de développement : 10 mn. Caractéristiques de l'image tramée à structure irrégulière obtenue - densité du voile, Do : 0,05 - étendue, c'est-à-dire l'intervalle des densités optiques rendues de ltoriginal, L : 1,1 -l - pouvoir de résolution, R, mur : 20 EXEMPLE 6 On prépare l'émulsion à gros grains à base de bromure d'argent comme il est décrit dans l'exemple 3. La dimension linéaire moyenne des microcristaux du bromure d'argent est de 5,7 . D'autres opérations pour obtenir une image tramée à structure irrégulière sont les mêmes que dans l'exemple 3. Caractéristiques de l'image tramée à structure irrégulibre obtenue - étendue, c'est- & dire l'intervalle des densités optiques rendues de l'original, L : 1,7 -l - pouvoir de résolution, R, mm : 20 EXEMPLE 7 Pour comparaison avec l'invention proposée, on prépare, comme dans l'exemple 1, une émulsion à gros grains a base de bromure d'argent dont le microcristal a une dimension linéaire moyenne de 6,5 . Au stade de préparation de l'émulsion on observe alors une microcristallisation. D'autres opérations pour obtenir une image tramée à structure irrégulière sont exécutées comme il est décrit dans l'exemple 1. Caractéristiques de l'image tramée à structure irrégulière obtenue - densité du voile, Do : 0,04 - étendu#e, L : 1,3 -l pouvoir de résolution, R, mm : 12 - grain de l'image r gros. L'échantillon obtenu est médiocre. REVENDICATION Procédé d'obtention d'une image tramée à structure irré culière consistant en exposition d'un matériau sensible à base d'halogénure d'argent, développement du matériau sensible impressionné, copie de l'image obtenue sur un matériau sensible extra-contraste et développement du matériau sensible extra-contraste impressionné, caractérisé par le fait qu'on expose le matériau sensible à gros grains à base d'halogénure d'argent dont le microcristal a une dimension linéaire moyenne de 4 à 6 r et on développe le matériau sensible impressionné dans un révélateur par contagion.